(57)【要約】【課題】種々の金属の回収が可能で汎用性を有する高分子ゲル及び金属回収方法を提供する。【解決手段】高分子ゲルは、末端のアミノ基とアクリルアミド基、メタクリルアミド基、アクリル基又はメタクリル基との間に炭素数が２以上のアルキレン鎖を有するアクリルアミドモノマー、メタクリルアミドモノマー、アクリレートモノマー又はメタクリレートモノマーが重合し、末端のアミノ基に塩化物イオン、硫化水素イオン、硫化物イオン、重炭酸イオン、炭酸イオン、リン酸一水素イオン、リン酸二水素イオン、リン酸イオン、シュウ酸水素イオン、シュウ酸イオン、亜硫酸イオン又は硫酸イオンが付加している高分子ゲルであって、金属の陽イオンを含有する液体に介在した際に、高分子ゲルのネットワーク空間内にて金属の金属塩化物、金属硫化物、金属炭酸塩、金属リン酸塩、金属シュウ酸塩又は金属硫酸塩が生成する。【選択図】なし【特許請求の範囲】
【請求項１】
末端のアミノ基とアクリルアミド基、メタクリルアミド基、アクリル基又はメタクリル基との間に炭素数が２以上のアルキレン鎖を有するアクリルアミドモノマー、メタクリルアミドモノマー、アクリレートモノマー又はメタクリレートモノマーが重合し、末端のアミノ基に塩化物イオン、硫化水素イオン、硫化物イオン、重炭酸イオン、炭酸イオン、リン酸一水素イオン、リン酸二水素イオン、リン酸イオン、シュウ酸水素イオン、シュウ酸イオン、亜硫酸イオン又は硫酸イオンが付加している高分子ゲルであって、
金属の陽イオンを含有する液体に介在した際に、前記高分子ゲルのネットワーク空間内にて前記金属の金属塩化物、金属硫化物、金属炭酸塩、金属リン酸塩、金属シュウ酸塩又は金属硫酸塩が生成する、
ことを特徴とする高分子ゲル。
【請求項２】
末端のアミノ基とアクリルアミド基、メタクリルアミド基、アクリル基又はメタクリル基との間に炭素数が２以上のアルキレン鎖を有するアクリルアミドモノマー、メタクリルアミドモノマー、アクリレートモノマー又はメタクリレートモノマーが重合し、末端のアミノ基に塩化物イオン、硫化水素イオン、硫化物イオン、重炭酸イオン、炭酸イオン、リン酸一水素イオン、リン酸二水素イオン、リン酸イオン、シュウ酸水素イオン、シュウ酸イオン、亜硫酸イオン又は硫酸イオンが付加している高分子ゲルであって、
金属のオキソ酸陰イオンを含有する液体に介在した際に、前記塩化物イオン、前記硫化水素イオン、前記硫化物イオン、前記重炭酸イオン、前記炭酸イオン、前記リン酸一水素イオン、前記リン酸二水素イオン、前記リン酸イオン、前記シュウ酸水素イオン、前記シュウ酸イオン、前記亜硫酸イオン又は前記硫酸イオンが前記アミノ基から脱離するとともに、前記アミノ基に前記オキソ酸陰イオンが付加する、
ことを特徴とする高分子ゲル。
【請求項３】
前記アルキレン鎖の炭素数が３以上である、
ことを特徴とする請求項１に記載の高分子ゲル。
【請求項４】
金属の陽イオンを含有する液体に請求項１に記載の高分子ゲルを介在させ、
前記高分子ゲルのネットワーク空間内にて前記金属の金属塩化物、金属硫化物、金属炭酸塩、金属リン酸塩、金属シュウ酸塩又は金属硫酸塩を生成させ、
前記液体から前記高分子ゲルを分離して前記金属を回収する、
ことを特徴とする金属回収方法。
【請求項５】
金属のオキソ酸陰イオンを含有する液体に請求項２に記載の高分子ゲルを介在させ、
末端のアミノ基に付加している塩化物イオン、硫化水素イオン、硫化物イオン、重炭酸イオン、炭酸イオン、リン酸一水素イオン、リン酸二水素イオン、リン酸イオン、シュウ酸水素イオン、シュウ酸イオン、亜硫酸イオン又は硫酸イオンの脱離に伴って、前記アミノ基に前記オキソ酸陰イオンを付加させ、
前記液体から前記高分子ゲルを分離して前記金属を回収する、
ことを特徴とする金属回収方法。
【請求項６】
乾燥状態の前記高分子ゲルを用いる、
ことを特徴とする請求項４又は５に記載の金属回収方法。
【請求項７】
前記高分子ゲルを入れた網体を前記液体に入れ、
前記液体から前記網体を取り出すことで前記液体から前記高分子ゲルを分離する、
ことを特徴とする請求項４乃至６のいずれか一項に記載の金属回収方法。
【発明の詳細な説明】
【技術分野】
【０００１】
本発明は、高分子ゲル及び金属回収方法に関する。
【背景技術】
【０００２】
希少金属資源の不足が問題となっており、廃水等からこれらを回収する技術が求められている。例えば、自動車や電子機器類の生産には、貴金属が大量に使用されており、貴金属を破砕した廃棄物等からの貴金属の分離、回収が望まれている。
【０００３】
また、機械、金属関係等の工場から排出される廃液にも、重金属などの陽イオンが含まれており、これらの分離、回収は資源リサイクルのみならず、環境浄化の観点からも欠かせない技術である。
【０００４】
これまで、これらの廃液等の液体に含まれる金属を分離、回収するべく、一般的に凝集沈殿法が利用されてきた。凝集沈殿法では、多量のアルカリを添加して廃水をアルカリ性にし、水に難溶な金属水酸化物を生成させ、これを高分子凝集剤等で凝集させて沈降分離する。凝集沈殿法は、多量の高濃度の金属含有溶液を簡便に処理することには適している一方、低濃度の金属含有液体の処理には適していない。
【０００５】
また、凝集沈殿法のほか、高分子ゲルを用いて金属を回収する手法も提案されている（特許文献１、２）。特許文献１ではアミノ基にプロトンが付加している高分子ゲルを用い、高分子ゲル内にて金属の水酸化物を生成させて回収させている。
【先行技術文献】
【特許文献】
【０００６】
【特許文献１】特開２０１７−３６５０３号公報
【特許文献２】特開２０１６−１４１６１３号公報
【発明の概要】
【発明が解決しようとする課題】
【０００７】
特許文献１、２の方法は、水酸化物を生成させて回収するものゆえ、水酸化物を形成し難い金属に対しては難があるなど、汎用性に劣る。
【０００８】
本発明は上記事項に鑑みてなされたものであり、その目的とするところは、種々の金属の回収が可能で汎用性を有する高分子ゲル及び金属回収方法を提供することにある。
【課題を解決するための手段】
【０００９】
本発明の第１の観点に係る高分子ゲルは、
末端のアミノ基とアクリルアミド基、メタクリルアミド基、アクリル基又はメタクリル基との間に炭素数が２以上のアルキレン鎖を有するアクリルアミドモノマー、メタクリルアミドモノマー、アクリレートモノマー又はメタクリレートモノマーが重合し、末端のアミノ基に塩化物イオン、硫化水素イオン、硫化物イオン、重炭酸イオン、炭酸イオン、リン酸一水素イオン、リン酸二水素イオン、リン酸イオン、シュウ酸水素イオン、シュウ酸イオン、亜硫酸イオン又は硫酸イオンが付加している高分子ゲルであって、
金属の陽イオンを含有する液体に介在した際に、前記高分子ゲルのネットワーク空間内にて前記金属の金属塩化物、金属硫化物、金属炭酸塩、金属リン酸塩、金属シュウ酸塩又は金属硫酸塩が生成する、
ことを特徴とする。
【００１０】
本発明の第２の観点に係る高分子ゲルは、
末端のアミノ基とアクリルアミド基、メタクリルアミド基、アクリル基又はメタクリル基との間に炭素数が２以上のアルキレン鎖を有するアクリルアミドモノマー、メタクリルアミドモノマー、アクリレートモノマー又はメタクリレートモノマーが重合し、末端のアミノ基に塩化物イオン、硫化水素イオン、硫化物イオン、重炭酸イオン、炭酸イオン、リン酸一水素イオン、リン酸二水素イオン、リン酸イオン、シュウ酸水素イオン、シュウ酸イオン、亜硫酸イオン又は硫酸イオンが付加している高分子ゲルであって、
金属のオキソ酸陰イオンを含有する液体に介在した際に、前記塩化物イオン、前記硫化水素イオン、前記硫化物イオン、前記重炭酸イオン、前記炭酸イオン、前記リン酸一水素イオン、前記リン酸二水素イオン、前記リン酸イオン、前記シュウ酸水素イオン、前記シュウ酸イオン、前記亜硫酸イオン又は前記硫酸イオンが前記アミノ基から脱離するとともに、前記アミノ基に前記オキソ酸陰イオンが付加する、
ことを特徴とする。
【００１１】
また、前記アルキレン鎖の炭素数が３以上であることが好ましい。
【００１２】
本発明の第３の観点に係る金属回収方法は、
金属の陽イオンを含有する液体に本発明の第１の観点に係る高分子ゲルを介在させ、
前記高分子ゲルのネットワーク空間内にて前記金属の金属塩化物、金属硫化物、金属炭酸塩、金属リン酸塩、金属シュウ酸塩又は金属硫酸塩を生成させ、
前記液体から前記高分子ゲルを分離して前記金属を回収する、
ことを特徴とする。
【００１３】
本発明の第４の観点に係る金属回収方法は、
金属のオキソ酸陰イオンを含有する液体に本発明の第２の観点に係る高分子ゲルを介在させ、
末端のアミノ基に付加している塩化物イオン、硫化水素イオン、硫化物イオン、重炭酸イオン、炭酸イオン、リン酸一水素イオン、リン酸二水素イオン、リン酸イオン、シュウ酸水素イオン、シュウ酸イオン、亜硫酸イオン又は硫酸イオンの脱離に伴って、前記アミノ基に前記オキソ酸陰イオンを付加させ、
前記液体から前記高分子ゲルを分離して前記金属を回収する、
ことを特徴とする。
【００１４】
また、乾燥状態の前記高分子ゲルを用いてもよい。
【００１５】
また、前記高分子ゲルを入れた網体を前記液体に入れ、
前記液体から前記網体を取り出すことで前記液体から前記高分子ゲルを分離してもよい。
【発明の効果】
【００１６】
本発明に係る高分子ゲルは、種々の金属の回収が可能で汎用性を有する。
【図面の簡単な説明】
【００１７】
【図１】実施例７における単体溶液及び混合溶液からの各種金属の回収量を示すグラフである。
【図２】実施例８における混合溶液からの各種金属イオンの回収量を示すグラフである。
【図３】実施例８における混合溶液からの各種金属イオンの回収率を示すグラフである。
【発明を実施するための形態】
【００１８】
本実施の形態に係る高分子ゲルは、主として、金属の陽イオンを含有する液体、及び／
／又は、金属のオキソ酸陰イオンを含有する液体から金属を回収するために用いられる。高分子ゲルは、末端のアミノ基とアクリルアミド基、メタクリルアミド基、アクリレート基又はメタクリレート基との間に、炭素数が２以上のアルキレン鎖を有するアクリルアミドモノマー、メタクリルアミドモノマー、アクリレートモノマー又はメタクリレートモノマー（以下、主モノマー）が重合し、末端のアミノ基に塩化物イオン、硫化水素イオン、硫化物イオン、重炭酸イオン、炭酸イオン、リン酸一水素イオン、リン酸二水素イオン、リン酸イオン、シュウ酸水素イオン、シュウ酸イオン、亜硫酸イオン又は硫酸イオンが付加している。
【００１９】
上記の主モノマーとして、例えば、式１〜４で表される化合物が挙げられる。式１〜式４中のｎは２以上の整数を表す。
【００２０】
【化１】
2019118909.tif 000002
【００２１】
式１、式２で表される主モノマーを用いて、塩化物イオンが付加している高分子ゲルを得る場合、詳細に後述するが、式１、２で表される主モノマーを重合して得られる高分子ゲルを、塩化物イオンを含有する溶液、例えば、塩化ナトリウム水溶液に浸漬させるとよい。
【００２２】
また、式３、式４で表される主モノマーを用いる場合、式３、式４で表される主モノマーのアミノ基には塩化物イオンが付加しているため、これらの主モノマーを用いて重合するだけで、塩化物イオンが付加している高分子ゲルが得られる。
【００２３】
以下、式１、式２で表される主モノマーを用いて、塩化物イオンが付加している高分子ゲルの合成について、式１で表される主モノマーを例にとり具体的に説明するが、式２で表される主モノマーを用いた場合も同様に合成できる。まず、式１で表される主モノマーを重合する。ここで得られる高分子ゲルは、末端に３級アミノ基を持ち、水の存在下では、水を吸収して膨潤する。そして、下式５に示すように、水分子の解離により生じる水素イオンがアミノ基に引き付けられ、アミノ基がプロトン化される。一方の水酸化物イオンは、イオン化した高分子鎖のアミノ基とのイオン性相互作用により、高分子ゲルの外部に拡散しない。
【００２４】
【化２】
2019118909.tif 000003
【００２５】
なお、上記の高分子ゲルにおけるアミノ基のプロトン化は、アミノ基の窒素原子の孤立電子対がプロトン（Ｈ＋）に共有されることによって起こる。この孤立電子対はｓｐ３混成軌道に入っており、窒素の原子核からの引力がｓｐ軌道、ｓｐ２混成軌道より弱いので、カルボニル基が近くにあるとＨ＋はカルボニル基に流れ込みやすい。そのため、アルキレン鎖（−（ＣＨ２）ｎ−）の長さが短い場合（炭素数が０，１の場合）、Ｈ＋がカルボニル基に流れ込み、アミノ基のプロトン化が生じにくくなる。アルキレン鎖の炭素数が２以上で、且つ、溶液が酸性でＨ＋が豊富に介在する場合では、Ｈ＋がアミノ基の窒素に作用しなくなりアミノ基のプロトン化が可能になる。更に、アルキレン鎖の炭素数が３以上であれば、水などの中性溶液においてもアミノ基のプロトン化が生じる。
【００２６】
続いて、アミノ基がプロトン化され水酸化物イオンが付加している高分子ゲルを塩化ナトリウム水溶液等の塩化物イオンを含有する液体に介在させる。すると、高分子ゲル内部の水酸化物イオンが塩化物イオンに置換されて外部に放出され、代わりに塩化物イオンが高分子ゲル内に留まることになる。このようにして、塩化物イオンが付加している高分子ゲルが得られる。
【００２７】
硫化水素イオン、硫化物イオン、重炭酸イオン、炭酸イオン、リン酸一水素イオン、リン酸二水素イオン、リン酸イオン、シュウ酸水素イオン、シュウ酸イオン、亜硫酸イオン又は硫酸イオンが付加している高分子ゲルは、上述したアミノ基がプロトン化した高分子ゲル、又は、アミノ基に塩化物イオンが付加している高分子ゲルを、硫化水素イオン、硫化物イオン、重炭酸イオン、炭酸イオン、リン酸一水素イオン、リン酸二水素イオン、リン酸イオン、シュウ酸水素イオン、シュウ酸イオン、亜硫酸イオン又は硫酸イオンを含有する溶液に浸漬させることで得られる。
【００２８】
例えば、上述したアミノ基がプロトン化した高分子ゲル、又は、アミノ基に塩化物イオンが付加している高分子ゲルを硫化ナトリウム水溶液等の硫化物イオンを含有する溶液に浸漬させることで、高分子ゲル中の水酸化物イオン又は塩化物イオンが硫化物イオンに置換され、硫化物イオンが付加している高分子ゲルが得られる。
【００２９】
また、上述したアミノ基がプロトン化した高分子ゲル、又は、アミノ基に塩化物イオンが付加している高分子ゲルを炭酸ナトリウム水溶液等の炭酸イオンを含有する溶液に浸漬させることで、高分子ゲル中の水酸化物イオン又は塩化物イオンが炭酸イオンに置換され、炭酸イオンが付加している高分子ゲルが得られる。
【００３０】
また、上述したアミノ基がプロトン化した高分子ゲル、又は、アミノ基に塩化物イオンが付加している高分子ゲルを硫酸ナトリウム水溶液等の硫酸イオンを含有する溶液に浸漬させることで、高分子ゲル中の水酸化物イオン又は塩化物イオンが硫酸イオンに置換され、硫酸イオンが付加している高分子ゲルが得られる。
【００３１】
上記では、塩化物イオン、硫化水素イオン、硫化物イオン、重炭酸イオン、炭酸イオン、リン酸一水素イオン、リン酸二水素イオン、リン酸イオン、シュウ酸水素イオン、シュウ酸イオン、亜硫酸イオン又は硫酸イオンを含有する液体に高分子ゲルを浸漬させて、それぞれのイオンが付加した高分子ゲルを得る方法について説明したが、高分子ゲルを水に浸漬させ、対象成分を含有するガスを吹き込む方法で行ってもよい。例えば、高分子ゲルが介在する水に塩化水素ガスを吹き込むことにより、塩化物イオンが付加した高分子ゲルが得られる。また、炭酸ガスを吹き込むことにより、炭酸イオンが付加した高分子ゲルが得られる。また、硫化水素ガスを吹き込むことにより、硫化水素イオンが付加した高分子ゲルが得られる。また、亜硫酸ガスを吹き込むことにより、硫酸イオンが付加した高分子ゲルが得られる。
【００３２】
上記の式１〜式４で表される主モノマーを重合し、上述した各種陰イオンが付加している高分子ゲルの例として、高分子主鎖中に、式１１〜式１４で表される骨格を備える高分子ゲルが挙げられる。式中、Ａｎ−は塩化物イオン、硫化水素イオン、硫化物イオン、重炭酸イオン、炭酸イオン、リン酸一水素イオン、リン酸二水素イオン、リン酸イオン、シュウ酸水素イオン、シュウ酸イオン、亜硫酸イオン又は硫酸イオンを表す。また、ｎは２以上の整数、ｍは正の実数を表す。なお、高分子ゲルは、架橋剤を用いられて重合されていてもよく、例えば、ランダム共重合体、交互共重合体、ブロック共重合体などの共重合体であってもよい。
【００３３】
【化３】
2019118909.tif 000004
【００３４】
（金属回収方法）
続いて、上記の高分子ゲルを用いた金属回収方法について説明する。金属回収方法では、金属の陽イオンを含有する溶液に、塩化物イオン、硫化水素イオン、硫化物イオン、重炭酸イオン、炭酸イオン、リン酸一水素イオン、リン酸二水素イオン、リン酸イオン、シュウ酸水素イオン、シュウ酸イオン、亜硫酸イオン又は硫酸イオンが付加している上記の高分子ゲルを介在させる。溶液中の金属の陽イオンが高分子ゲル内に浸入し、高分子ゲルに付加している各種陰イオンと反応する。これにより、高分子ゲルのネットワーク内にて、高分子ゲルに付加している陰イオン及び溶液に含有している金属の陽イオンに応じ、金属塩化物、金属硫化物、金属硫酸塩、金属リン酸塩、金属シュウ酸塩又は金属炭酸塩が生成する。
【００３５】
例えば、炭酸イオンが付加している高分子ゲルを、リチウムイオンを含有する液体中に介在させる。すると、高分子ゲルに付加している炭酸イオンと、高分子ゲル内部に浸入したリチウムイオンとが反応し、高分子ゲルの内部にて炭酸リチウムが生成する。
【００３６】
金属を含有する液体に他の各種陰イオンが付加している高分子ゲルを用いた場合においても、同様に、溶液に含有している金属の陽イオンと高分子ゲルに付加している陰イオンとの反応により、金属塩化物、金属硫化物、金属硫酸塩、金属リン酸塩、金属シュウ酸塩又は、金属炭酸塩が生成する。そして、生成した金属塩化物、金属硫化物、金属硫酸塩、金属リン酸塩、金属シュウ酸塩又は、金属炭酸塩は、高分子ゲルのネットワーク空間内に留まり、外部へは放出されない。
【００３７】
そして、内部に金属塩化物、金属硫化物、金属硫酸塩、金属リン酸塩、金属シュウ酸塩又は、金属炭酸塩が生成した高分子ゲルを液体から分離することにより、液体から金属を分離、回収することができる。更に、分離した高分子ゲルを加熱し、高分子ゲルを消失させることにより、金属炭酸塩、金属塩化物、金属硫化物、金属硫酸塩、金属リン酸塩や金属シュウ酸塩、或いは、これらが加熱されて化学変化した酸化物として回収することもできる。
【００３８】
なお、従来の金属硫化物を生成させて沈殿分離させる硫化物法（例えば、特開２０１３−１１１５７３号公報など）では、毒性ガスである硫化水素ガスが生成するために、硫化水素センサーが不可欠であるのに対して、本実施の形態に係る硫化物イオンまたは硫化水素イオンが付加している高分子ゲルを用いて金属硫化物を生成させる方法では、硫化物イオンまたは硫化水素イオンが高分子ゲル内にあること、そして、反応が高分子ゲル内で起こることから、硫化水素の発生を避けることができるという利点がある。
【００３９】
また、金属回収方法では、高分子ゲルを液体に介在させられればその手法は問わず、例えば、網状の袋体などに高分子ゲルを入れ、これを液体に浸漬させる手法が挙げられる。その後、液体から袋体を取り出すことで、液体から高分子ゲルを容易に分離することができ、金属の回収、分離が容易に行える。
【００４０】
また、乾燥状態の高分子ゲルを利用してもよい。上述のように得られた高分子ゲルは、乾燥しても高分子ゲル内に付加している炭酸イオン等は保持される。乾燥状態の高分子ゲルを用いることで、高分子ゲルの保管時や運搬時の重量、容積を減少させることができ、使い勝手が向上する。
【００４１】
金属を含有する液体として、自動車や電子機器類などを破砕した廃棄物等を含有する廃水や、機械、金属関連の工場から排出される廃水、鉱山から流出する坑廃水など、種々の液体が挙げられる。
【００４２】
なお、液体に含有している金属種の反応性はそれぞれ異なることから、その金属の回収に適した高分子ゲルを適宜選択して用いることが好ましい。例えば、塩化物を生成しやすい金属（例えば、銀、鉛、水銀など）を回収する場合には、塩化物イオンが負荷している高分子ゲルを用いるとよい。また、硫化物を生成しやすい金属（例えば、銅、カドミウム、錫など）を回収する場合には、硫化物イオンが付加している高分子ゲルを用いるとよい。また、硫酸塩を生成しやすい金属（例えば、鉛、カルシウム、ストロンチウム、バリウムなど）を回収する場合には、硫酸イオンまたは硫化水素イオンが付加している高分子ゲルを用いるとよい。また、炭酸塩を生成しやすい金属（例えば、カルシウム、ストロンチウム、バリウム、リチウムなど）を回収する場合には、炭酸イオンまたは重炭酸イオンが付加している高分子ゲルを用いるとよい。
【００４３】
また、複数種の金属を含有する液体においては、それらの金属を纏めて回収する場合には、複数種の高分子ゲルを用いてもよい。また、複数種の金属を含有する液体から、上記の高分子ゲルの金属回収の選択性を利用して、特定の金属を順に選択的に回収していくことも可能である。例えば、銀、銅、カルシウム、リチウムを含有する液体から、それぞれの金属を順に選択的に回収する場合を例にすると、まず、塩化物イオンが付加している高分子ゲルを液体に介在させ、高分子ゲル中に塩化銀を生成させて分離し、銀を回収する。次いで、硫化物イオンが付加している高分子ゲルを液体に介在させ、高分子ゲル中に硫化銅を生成させて分離し、銅を回収する。次いで、硫酸イオンが付加している高分子ゲルを液体に介在させ、高分子ゲル中に硫酸カルシウムを生成させて分離し、カルシウムを回収する。次いで、炭酸イオンが付加している高分子ゲルを液体に介在させ、高分子ゲル中に炭酸リチウムを生成させて分離し、リチウムを回収する。
【００４４】
このように各種陰イオンが付加している高分子ゲルを順に用いることで、塩化物であれば生成する金属、塩化物を生成し難いが硫化物であれば生成する金属、塩化物や硫化物を生成し難いが硫酸塩であれば生成する金属、塩化物や硫化物、硫酸塩を生成し難いが炭酸塩であれば生成可能な金属を、それぞれ選択的に分離、回収することが可能である。
【００４５】
また、金属のオキソ酸陰イオンを含有する液体に、上記の高分子ゲルを介在させることで、その金属を回収することも可能である。金属のオキソ酸陰イオンは、例えば、タングステン酸イオン（ＷＯ４２−）、ヒ素酸イオン（Ａｓ２Ｏ７−）、セレン酸イオン（ＳｅＯ４−）など、金属が結合するオキソ酸塩からプロトンが脱離した形態の陰イオンである。高分子ゲルでは、溶液中にてオキソ酸陰イオンになり得る金属を回収することができる。
【００４６】
上記のオキソ酸陰イオンを含有する液体に高分子ゲルを介在させると、高分子ゲルの末端のアミノ基に付加している塩化物イオン、硫化水素イオン、硫化物イオン、重炭酸イオン、炭酸イオン、リン酸一水素イオン、リン酸二水素イオン、リン酸イオン、シュウ酸水素イオン、シュウ酸イオン、亜硫酸イオン又は硫酸イオンが脱離するとともに、そのアミノ基にオキソ酸陰イオンが付加することになる。
【００４７】
例として、アミノ基に炭酸イオンが付加している高分子ゲルを、タングステン酸イオン（ＷＯ４２−）を含有する液体に介在させると、下式２１に示しているように、アミノ基から炭酸イオンが脱離し、そのアミノ基にタングステン酸イオンが付加する。そして、タングステン酸イオンが付加した高分子ゲルを、上記同様に液体から分離して金属を回収することができる。
【００４８】
【化４】
2019118909.tif 000005
【００４９】
なお、高分子ゲルの末端のアミノ基に対する陰イオンの脱離、付加（吸着）の進行に関しては、ホフマイスター系列により優劣が定まり、塩化物イオン、硫化水素イオン、硫化物イオン、重炭酸イオン、炭酸イオン、リン酸一水素イオン、リン酸二水素イオン、リン酸イオン、シュウ酸水素イオン、シュウ酸イオン、亜硫酸イオン又は硫酸イオンよりもアミノ基に吸着しやすい金属のオキソ酸陰イオンが介在すれば、上記の反応が進み、その金属の回収が可能になる。
【００５０】
また、金属の陽イオンと金属のオキソ酸陰イオンの同時回収も可能である。上記のように、同一の高分子ゲルであっても、金属の陽イオンとの反応機構と、金属のオキソ酸陰イオンとの反応機構は異なっていることから、それぞれのイオンが介在すると、それぞれの反応機構が生じ得るためである。
【００５１】
例えば、下式２２に示すように、コバルトイオン（Ｃｏ２＋）、及び、タングステン酸イオン（ＷＯ４２−）を含有する液体に、炭酸イオンが付加している高分子ゲルを介在させると、炭酸イオンが脱離することによってアミノ基がプロトン化し、そのプロトン化したアミノ基にタングステン酸イオンが吸着する。一方、アミノ基から脱離した炭酸イオンはコバルトイオンと結合し、炭酸コバルトを形成する。このようにして、コバルト及びタングステンの双方を同時に回収することができる。
【００５２】
【化５】
2019118909.tif 000006
【００５３】
このように、金属の陽イオンは塩の形成反応、金属のオキソ酸陰イオンはプロトン化したアミノ基への吸着反応という別々の反応機構をとり、それぞれの反応機構が互いに阻害しないことから、陽イオンとして存在している金属、及び、オキソ酸陰イオンとして存在している金属の同時回収が実現できる。
【実施例】
【００５４】
（各種高分子ゲルの調製）
メスフラスコ内に、主モノマーとして（３−アクリルアミドプロピル）トリメチルアンモニウムクロリド（ＡＡＰＴＡＣ）、架橋剤としてＮ，Ｎ’−メチレンビスアクリルアミド（ＭＢＡＡ）、重合促進剤としてテトラメチルエチレンジアミン（ＴＥＭＥＤ）及び水を加えた。
【００５５】
また、別のメスフラスコ内に開始剤として過硫酸アンモニウム（ＡＰＳ）を加えた水溶液を調製した。
【００５６】
両水溶液をそれぞれ１時間室温で窒素曝気した後、窒素雰囲気下で素早く混合し、内径６ｍｍのポリプロピレン管に注入して、パラフィルムで密閉した。
【００５７】
このポリプロピレン管を７℃の恒温水槽で４時間保持し、重合を行った。得られた高分子ゲルをポリプロピレン管から取り出し、長さ３ｍｍに切断した。この高分子ゲルは、アミノ基に塩化物イオンが付加した高分子ゲルであり、以下、これを塩化物イオン付加ＡＡＰＴＡＣゲルと記す。
【００５８】
なお、合成に用いたＡＡＰＴＡＣ、ＭＢＡＡ、ＴＥＭＥＤ、ＡＰＳは、それぞれ１０００ｍｏｌ／Ｌ、５０ｍｏｌ／Ｌ、１０ｍｏｌ／Ｌ、１ｍｏｌ／Ｌである。
【００５９】
また、主モノマーをＮ，Ｎ’−ジメチルアミノプロピルアクリルアミド（ＤＭＰＡＡ）に代える以外、上記と同様の手法により、高分子ゲルを調製した後、蒸留水に浸漬させ、アミノ基に水酸化物イオンが付加している高分子ゲルを得た。以下、これを水酸化物イオン付加ＤＭＡＰＡＡゲルと記す。
【００６０】
０．１ｇの塩化物イオン付加ＡＡＰＴＡＣゲルを炭酸ナトリウム水溶液（０．１ｍｏｌ／Ｌ）に２５℃で１２時間浸漬した。その後、取り出して、イオン交換水で表面の炭酸ナトリウム水溶液を洗い流し、アミノ基に炭酸イオンが付加している高分子ゲルを得た。以下、これを炭酸イオン付加ＡＡＰＴＡＣゲルと記す。
【００６１】
また、水酸化物イオン付加ＤＭＡＰＡＡゲルを用いて、上記と同様の手法により、アミノ基に炭酸イオンが付加している高分子ゲルを得た。以下、これを炭酸イオン付加ＤＭＡＰＡＡゲルと記す。
【００６２】
塩化物イオン付加ＡＡＰＴＡＣゲル０．１ｇを０．１ｍｏｌ／Ｌの硫化ナトリウム水溶液に２５℃で１２時間浸漬した後、取り出して、イオン交換水で表面の硫化ナトリウム水溶液を洗い流し、アミノ基に硫化物イオンが付加している高分子ゲルを得た。以下、これを硫化物イオン付加ＡＡＰＴＡＣゲルと記す。
【００６３】
塩化物イオン付加ＡＡＰＴＡＣゲル０．１ｇを０．１ｍｏｌ／Ｌの硫酸ナトリウム水溶液に２５℃で１２時間浸漬した。その後、取り出し、イオン交換水で表面の硫酸ナトリウム水溶液を洗い流し、アミノ基に硫酸イオンが付加している高分子ゲルを得た。以下、これを硫酸イオン付加ＡＡＰＴＡＣゲルと記す。
【００６４】
上記で作製した各高分子ゲルを用い、各種金属の回収実験を行った。
【００６５】
（実施例１：リチウムの回収実験）
炭酸イオン付加ＡＡＰＴＡＣゲル、炭酸イオン付加ＤＭＡＰＡＡゲル、塩化物イオン付加ＡＡＰＴＡＣゲル及び水酸化物イオン付加ＤＭＡＰＡＡゲルをそれぞれ、２５℃、５０ｍＬの塩化リチウム水溶液（１０００ｍｇ／Ｌ）に９６時間浸漬し、各高分子ゲル内に炭酸リチウムを生成させた。
【００６６】
そして、浸漬後の溶液（塩化リチウム水溶液）のリチウムイオン濃度を測定した。また、各高分子ゲルの乾燥重量１ｇあたりのリチウム回収量を求めた。その結果を表１に示す。
【００６７】
表１を見ると、塩化物イオン付加ＡＡＰＴＡＣゲル及び水酸化物イオン付加ＤＭＡＰＡＡゲルでは、ほとんどリチウムを回収することはできなかった。一方、炭酸イオンが付加している炭酸イオン付加ＡＡＰＴＡＣゲル、及び、炭酸イオン付加ＤＭＡＰＡＡゲルでは、いずれもリチウムを回収できている。
【００６８】
【表１】
2019118909.tif 000007
【００６９】
（実施例２：銅の回収実験）
硫化物イオン付加ＡＡＰＴＡＣゲルを２５℃、１０００ｍｇ／Ｌの塩化銅水溶液５０ｍＬに９６時間浸漬し、硫化物イオン付加ＡＡＰＴＡＣゲル内に硫化銅を生成させた。
【００７０】
そして、浸漬後の溶液（塩化銅水溶液）の銅イオン濃度を測定した。また、硫化物イオン付加ＡＡＰＴＡＣゲルの乾燥重量１ｇあたりの銅回収量を求めた。その結果を表２に示す。
【００７１】
【表２】
2019118909.tif 000008
【００７２】
（実施例３：カルシウムの回収実験）
炭酸イオン付加ＡＡＰＴＡＣゲルを２５℃、１０００ｍｇ／Ｌの塩化カルシウム水溶液５０ｍＬに２４時間浸漬し、炭酸イオン付加ＡＡＰＴＡＣゲル内に炭酸カルシウムを生成させた。
【００７３】
そして、浸漬後の溶液（塩化カルシウム水溶液）のカルシウムイオン濃度を測定した。また、炭酸イオン付加ＡＡＰＴＡＣゲルの乾燥重量１ｇあたりのカルシウム回収量を求めた。その結果を表３に示す。
【００７４】
【表３】
2019118909.tif 000009
【００７５】
（実施例４：カルシウムの回収実験）
硫酸イオン付加ＡＡＰＴＡＣゲルを２５℃、１０００ｍｇ／Ｌの塩化カルシウム水溶液５０ｍＬに２４時間浸漬し、硫酸イオン付加ＡＡＰＴＡＣゲル内に硫酸カルシウムを生成させた。
【００７６】
また、水酸化物イオン付加ＤＭＡＰＡＡゲルを用い、上記と同様に行った。
【００７７】
そして、浸漬後の溶液（塩化カルシウム水溶液）のカルシウムイオン濃度を測定した。また、硫酸イオン付加ＡＡＰＴＡＣゲル、及び、水酸化物イオン付加ＤＭＡＰＡＡゲルそれぞれの乾燥重量１ｇあたりのカルシウム回収量を求めた。その結果を表４に示す。
【００７８】
水酸化物イオン付加ＤＭＡＰＡＡゲルでは、浸漬後の溶液中のカルシウムイオン濃度は１０００ｍｇ／Ｌのままであり、全く回収できなかった。一方、硫酸イオン付加ＡＡＰＴＡＣゲルでは、カルシウムイオン濃度が低下しており、カルシウムを回収することができた。
【００７９】
【表４】
2019118909.tif 000010
【００８０】
（実施例５：鉛の回収実験）
硫酸イオン付加ＡＡＰＴＡＣゲルを２５℃、１０００ｍｇ／Ｌの塩化鉛水溶液５０ｍＬに２４時間浸漬し、硫酸イオン付加ＡＡＰＴＡＣゲル内に硫酸鉛を生成させた。
【００８１】
そして、浸漬後の溶液（塩化鉛水溶液）の鉛イオン濃度を測定した。また、硫酸イオン付加ＡＡＰＴＡＣゲルの乾燥重量１ｇあたりの鉛回収量を求めた。その結果を表５に示す。
【００８２】
【表５】
2019118909.tif 000011
【００８３】
（実施例６：鉛の回収実験）
塩化物イオン付加ＡＡＰＴＡＣゲルを２５℃、１０００ｍｇ／Ｌの硝酸鉛水溶液５０ｍＬに２４時間浸漬し、塩化物イオン付加ＡＡＰＴＡＣゲル内に塩化鉛を生成させた。
【００８４】
そして、浸漬後の溶液（硝酸鉛水溶液）の鉛イオン濃度を測定した。また、塩化物イオン付加ＡＡＰＴＡＣゲルの乾燥重量１ｇあたりの鉛回収量を求めた。その結果を表６に示す。
【００８５】
【表６】
2019118909.tif 000012
【００８６】
これらの実験から、液体に含有する金属の回収に適した陰イオンが付加している高分子ゲルを用いることで、それぞれの金属を回収可能であることがわかる。
【００８７】
（実施例７：オキソ酸陰イオンの回収実験）
塩化コバルト、硝酸ネオジム、タングステン酸ナトリウムを、それぞれ水に溶解した単体溶液を調製した。調製した各単体溶液の濃度は、１００ｍｇ／Ｌである。
【００８８】
それぞれの単体溶液（２０ｍＬ）に、炭酸イオン付加ＤＭＡＰＡＡゲル（０．０８ｇ）を４８時間浸漬させた。そして、炭酸イオン付加ＤＭＡＰＡＡゲルの浸漬前後の金属塩濃度を液体クロマトグラフで測定し、その濃度差から金属回収量を求めた。
【００８９】
塩化コバルト（１００ｍｇ／Ｌ）とタングステン酸ナトリウム（１００ｍｇ／Ｌ）を水に溶解させた混合溶液を調製した。
また、硝酸ネオジム（１００ｍｇ／Ｌ）及びタングステン酸ナトリウム（１００ｍｇ／Ｌ）を水に溶解させた混合溶液を調製した。
【００９０】
それぞれの調製した混合溶液（２０ｍＬ）に、炭酸イオン付加ＤＭＡＰＡＡゲル（０．０８ｇ）を４８時間浸漬させた。そして、上記と同様の手法にて、金属回収量を求めた。
【００９１】
単体溶液からの金属回収量、及び、混合溶液からの金属回収量の結果を図１にまとめて示している。まず、単種の高分子ゲル（炭酸イオン付加ＤＭＡＰＡＡゲル）を使用するだけで、陽イオンであるコバルトイオン又はネオジムイオンと、オキソ酸陰イオンであるＷＯ４−の両方のイオンをともに回収可能であることがわかる。また、回収率はそれぞれ、コバルト（Ｃｏ２＋）が５６％、ネオジム（Ｎｄ３＋）が１００％、タングステン（ＷＯ４−）が１００％であった。
【００９２】
また、混合溶液から陽イオンとオキソ酸陰イオンの双方（コバルトイオンとタングステン酸イオン、又は、ネオジムイオンとタングステン酸イオン）を回収可能であった。そして、いずれの金属についても、混合溶液からの回収量と単体溶液からの回収量はほぼ同じであった。これは、混合溶液でも陽イオンの回収量が陰イオンであるタングステン酸の回収に影響されないことを示している。陰イオンは高分子ゲルのプロトン化したアミノ基への吸着であり、一方、陽イオンは炭酸イオンとの反応による炭酸塩の形成であって、別々の機構で互いに阻害しないためである。
【００９３】
（実施例８：高分子ゲルの繰り返し使用による金属回収の検証）
水に硝酸ネオジム（１００ｍｇ／Ｌ）、及び、タングステン酸ナトリウム（１００ｍｇ／Ｌ）を溶解して調製した混合溶液（２０ｍｌ）に、炭酸イオン付加ＤＭＡＰＡＡゲル（０．０８ｇ）を４８時間浸漬した。
その後、炭酸イオン付加ＤＭＡＰＡＡゲルを混合溶液から取り出し、炭酸水素ナトリウム水溶液（０．０１ｍｏｌ／Ｌ）に６時間浸漬した。
炭酸水素ナトリウム溶液から炭酸イオン付加ＤＭＡＰＡＡゲルを取り出し、再度、新たな硝酸ネオジム（１００ｍｇ／Ｌ）、及び、タングステン酸ナトリウム（１００ｍｇ／Ｌ）の混合溶液（２０ｍＬ）に浸漬し、ネオジムイオン、タングステンイオンを回収した。
【００９４】
このような混合溶液への浸漬（adsorption）、及び、炭酸水素ナトリウム溶液への浸漬（desorption）を３回繰り返した。そして、それぞれの操作（adsorption、desorption）毎に、イオンクロマトグラフを用いて各溶液の濃度変化を測定することにより、炭酸イオン付加ＤＭＡＰＡＡゲル内に回収された金属イオンの量を求めた。
【００９５】
炭酸イオン付加ＤＭＡＰＡＡゲル内に回収されたネオジムイオン、タングステン酸イオンの量を図２に示している。ネオジム、タングステン共に炭酸イオン付加ＤＭＡＰＡＡゲルに繰り返し回収されている。炭酸イオン付加ＤＭＡＰＡＡゲルのアミノ基の量が約６ｍｍｏｌ／ｇであることから、炭酸イオン付加ＤＭＡＰＡＡゲルに付加している炭酸イオン（２価）の量は３ｍｍｏｌ／ｇである。そうすると、炭酸イオン（２価）と等モル量反応するネオジムイオン（２価）、及び、炭酸イオン（２価）と等モル量で交換するタングステン酸イオン（２価）は、共に最大３ｍｍｏｌ／ｇまで回収可能であり、最大回収量に達するまでは、繰り返し使用可能であることを表している。
【００９６】
次に、図３に各回の混合溶液からのネオジムイオン、タングステン酸イオンの回収率の変化を示す。炭酸イオン付加ＤＭＡＰＡＡゲルを複数回使用しても、ネオジムイオンが９８％以上、タングステン酸イオンが９５％以上の回収率で毎回回収できていることが示された。
【００９７】
以上より、炭酸イオン付加ＤＭＡＰＡＡゲルはコバルトイオン、タングステン酸イオンの回収に用いると陰イオン及び陽イオンを両方同時に回収でき、且つ、炭酸イオン付加ＤＭＡＰＡＡゲルに付加している炭酸イオンの量に応じて複数回回収可能であることが明らかになった。
【産業上の利用可能性】
【００９８】
機械、金属関係等の工場から排出される廃水等、金属を含有する液体から金属を回収する際に利用可能である。
【図１】
2019118909.tif 000013
【図２】
2019118909.tif 000014
【図３】
2019118909.tif 000015